(57)【要約】【課題】長期防汚性、長期耐水性および長期間日光に曝された際の耐クラック性に優れる防汚塗膜を形成するための防汚塗料組成物を提供すること。【解決手段】トリイソプロピルシリルメタクリレート（i）から誘導される構造単位（１）と、２−メトキシエチル（メタ）アクリレート（ii）から誘導される構造単位（２）と、重合性二重結合を有する他のモノマー（ただし、トリイソプロピルシリルメタクリレートおよび２−メトキシエチル（メタ）アクリレートを除く。）（iii）から誘導される構造単位（３）とを含むシリルメタクリル系共重合体（Ａ）と、トリメチルイソブテニルシクロヘキセンカルボン酸（Ｂ）とを含むことを特徴とする防汚塗料組成物。【選択図】なし【特許請求の範囲】
【請求項１】
トリイソプロピルシリルメタクリレート（i）から誘導される構造単位（１）と、２−メトキシエチル（メタ）アクリレート（ii）から誘導される構造単位（２）と、重合性二重結合を有する他のモノマー（ただし、トリイソプロピルシリルメタクリレートおよび２−メトキシエチル（メタ）アクリレートを除く。）（iii）から誘導される構造単位（３）とを含むシリルメタクリル系共重合体（Ａ）と、トリメチルイソブテニルシクロヘキセンカルボン酸（Ｂ）とを含むことを特徴とする防汚塗料組成物。
【請求項２】
前記他のモノマー（iii）がエステル類またはカルボン酸類であることを特徴とする請求項１に記載の防汚塗料組成物。
【請求項３】
前記シリルメタクリル系共重合体（Ａ）中の前記構造単位（１）の割合が３０〜７０重量％であることを特徴とする請求項１または２に記載の防汚塗料組成物。
【請求項４】
前記シリルメタクリル系共重合体（Ａ）中の前記構造単位（２）の割合が５〜４０重量％であることを特徴とする請求項１〜３のいずれか一項に記載の防汚塗料組成物。
【請求項５】
前記シリルメタクリル系共重合体（Ａ）の含有量（ＷA）と前記トリメチルイソブテニルシクロヘキセンカルボン酸（Ｂ）の含有量（ＷB）との比（ＷA／ＷB）が重量基準で９９／１〜４０／６０であることを特徴とする請求項１〜４のいずれか一項に記載の防汚塗料組成物。
【請求項６】
さらにロジン類および／またはモノカルボン酸化合物（ただし、トリメチルイソブテニルシクロヘキセンカルボン酸を除く。）（Ｃ）を含有することを特徴とする請求項１〜５のいずれか一項に記載の防汚塗料組成物。
【請求項７】
さらに、無機銅化合物（Ｄ）、有機防汚剤（Ｅ）、着色顔料（Ｆ）、体質顔料（Ｇ）、顔料分散剤（Ｈ）、可塑剤（Ｉ）、タレ止め剤（Ｊ）、沈降防止剤（Ｋ）、脱水剤（Ｌ）、および溶剤（Ｍ）からなる群から選択される少なくとも１種の成分を含有することを特徴とする請求項１〜６のいずれか一項に記載の防汚塗料組成物。
【請求項８】
請求項１〜７のいずれか一項に記載の防汚塗料組成物から形成されることを特徴とする防汚塗膜。
【請求項９】
基材と、該基材の表面に設けられた請求項８に記載の防汚塗膜とを有することを特徴とする防汚基材。
【請求項１０】
海水または真水と接触することを特徴とする請求項９に記載の防汚基材。
【請求項１１】
前記基材が、水中構造物、船舶外板または漁具であることを特徴とする請求項９または１０に記載の防汚基材。
【請求項１２】
基材の表面に、請求項１〜７のいずれか一項に記載の防汚塗料組成物を塗布するかもしくは含浸させる工程と、該工程により前記基材に塗布された、もしくは含浸された前記防汚塗料を硬化させる工程とを備えるか、または前記防汚塗料組成物から塗膜を形成し、この塗膜を硬化させて防汚塗膜を形成する工程と、前記防汚塗膜を基材に貼付する工程とを備えることを特徴とする防汚基材の製造方法。
【発明の詳細な説明】
【技術分野】
【０００１】
本発明は、防汚塗料組成物およびその用途に関し、より詳細には、水中に曝される基材表面の防汚に有効な防汚塗料組成物、ならびに該防汚塗料組成物を用いた防汚塗膜、防汚基材、および防汚基材の製造方法に関する。
【背景技術】
【０００２】
船舶、水中構造物、魚網など、水中に長期間曝される基材の表面には、カキ、イガイ、フジツボ等の動物類、ノリ等の植物類、およびバクテリアなど各種水棲生物が付着しやすい。これらの水棲生物が基材表面で繁殖すると、様々な不具合が生じる。たとえば、基材が船舶である場合には、船舶の喫水線から船底にかけて表面粗度が増加してしまい、その結果、船舶の速度低下および燃費の増加を招来してしまう。また、基材が養殖網や定置網等の魚網である場合、水棲生物によって網目が閉塞されて、養殖生物や漁獲生物の酸欠致死などの重大な問題を生じることがある。さらに、基材が火力発電所や原子力発電所等の海水の給排水管である場合、海水（冷却水）の給排水管が閉塞したり、流速が低下したりして、循環システムに支障を来すこともある。
【０００３】
このような不具合に対して、各種基材への水棲生物の付着を防止するために、基材に塗布される防汚塗料（防汚塗料組成物）の研究開発が進められている。
従来の防汚塗料組成物として、樹脂成分（バインダー成分）として加水分解性樹脂を含む塗料組成物が知られている。その代表例として、トリオルガノシリル基を含有する加水分解性樹脂を含む塗料組成物が開発されており、該塗料組成物は、船舶の船底部等に水棲生物の付着を防止するために塗装される。
【０００４】
トリオルガノシリル基を含有する加水分解性樹脂としては、一般に、トリイソプロピルシリルアクリレートおよび／またはトリイソプロピルシリルメタクリレートを含むモノマー成分を（共）重合してなるものが知られている。この加水分解性樹脂を含む防汚塗料組成物には、防汚力向上のためにロジン化合物などのモノカルボン酸を併用することが一般的である（特許文献１〜８）。
【０００５】
特許文献７には、さらに、トリイソプロピルシリルアクリレート共重合体とトリメチルイソブテニルシクロヘキセンカルボン酸とを含む防汚塗料組成物から形成される防汚塗膜が開示され、その静置防汚性ならびに消耗性および状態（ワレの有無）が良好である旨が記載されている（実施例５〜８、１１〜１３、１６〜１８、２０、２２〜２４）。また、特許文献８にも、トリイソプロピルシリル（メタ）アクリレート共重合体とトリメチルイソブテニルシクロヘキセンカルボン酸とを含有する防汚塗料組成物から形成される防汚塗膜が開示され、その長期耐久性等が優れている旨が記載されている。
【先行技術文献】
【特許文献】
【０００６】
【特許文献１】特開２００１−２２６４４０号公報
【特許文献２】特開２００５−８２７２５号公報
【特許文献３】国際公開第２０１０／０７１１８０号
【特許文献４】特開平１０−３００７１号公報
【特許文献５】国際公開第２００９／００１６１９号
【特許文献６】国際公開第２００９／０６６６３２号
【特許文献７】特開２００５−１７９３４５号公報
【特許文献８】国際公開第２０１３／０７３５８０号
【発明の概要】
【発明が解決しようとする課題】
【０００７】
しかしながら、本発明者らが検討したところ、トリイソプロピルシリル（メタ）アクリレートの（共）重合体とロジン化合物とを含む防汚塗料組成物から形成された防汚塗膜には、長期間日光に曝されるとクラックが発生するという問題があることがわかった。たとえば、新造船時に防汚塗料で塗装されたブロックが長期間日光に曝された場合にクラックが発生したり、運航中に積荷の量またはバラスト水との関係で船舶表面の防汚塗膜が長時間日光に曝された場合にクラックが発生したりする。前者の場合には、防汚塗膜の補修が必要となり、造船の工程が増加してしまう。また、後者の場合には、防汚塗膜の運航中の防汚性が低下したり、クラックの発生により船底塗膜面に凹凸が発生し水流摩擦抵抗が増大したりする危険性がある。ロジンまたはその金属塩の硬度が高いため、これらを含む塗膜が日光に曝されると、経時的に塗膜の乾燥が進行し、塗膜の硬度が上昇するため最終的にクラックが発生するものと考えられる。さらに、ロジンは、天然物であり、品質の安定性および将来にむけての安定供給の面で不安がある。
【０００８】
また、特許文献７に記載された、トリイソプロピルシリルアクリレート共重合体とトリメチルイソブテニルシクロヘキセンカルボン酸とを含む防汚塗料組成物から形成された塗膜は、長期での耐水性の面で改善の余地があることがわかった。
【０００９】
さらに特許文献８に開示されたトリ−ｉ−プロピルシリル（メタ）アクリレート共重合体とトリメチルイソブテニルシクロヘキセンカルボン酸とを含有する防汚塗料組成物から形成された防汚塗膜にも、長期間日光に曝された場合のクラックの発生を抑えるという点で改善の余地があった。
【００１０】
したがって本発明は、長期防汚性（特に、静置防汚性）、長期耐水性（水中、特に海水中に長期的に浸漬された場合における塗膜の、基材への付着性、耐クラック性および耐磨耗性）および長期間日光に曝された際の耐クラック性（以下「長期耐暴露性」ともいう。）に優れる防汚塗膜、ならびに該防汚塗膜を形成するための防汚塗料組成物、該防汚塗膜を備える防汚基材およびその製造方法を提供することを目的としている。
【課題を解決するための手段】
【００１１】
本発明者らは、上述の課題に鑑み鋭意研究したところ、トリイソプロピルシリルメタクリレートと２−メトキシエチル（メタ）アクリレートとが共重合されたシリルエステル共重合体とトリメチルイソブテニルシクロヘキセンカルボン酸とを含む防汚塗料組成物から形成された防汚塗膜により上述の課題を解決できることを見出し、本発明を完成させた。
【００１２】
本発明に係る防汚塗料組成物は、たとえば以下の［１］〜［１２］に関する。
［１］
トリイソプロピルシリルメタクリレート（i）から誘導される構造単位（１）と、２−メトキシエチル（メタ）アクリレート（ii）から誘導される構造単位（２）と、重合性二重結合を有する他のモノマー（ただし、トリイソプロピルシリルメタクリレートおよび２−メトキシエチル（メタ）アクリレートを除く。）（iii）から誘導される構造単位（３）とを含むシリルメタクリル系共重合体（Ａ）と、トリメチルイソブテニルシクロヘキセンカルボン酸（Ｂ）とを含むことを特徴とする防汚塗料組成物。
【００１３】
［２］
前記他のモノマー（iii）がエステル類またはカルボン酸類であることを特徴とする上記［１］に記載の防汚塗料組成物。
【００１４】
［３］
前記シリルメタクリル系共重合体（Ａ）中の前記構造単位（１）の割合が３０〜７０重量％であることを特徴とする上記［１］または［２］に記載の防汚塗料組成物。
【００１５】
［４］
前記シリルメタクリル系共重合体（Ａ）中の前記構造単位（２）の割合が５〜４０重量％であることを特徴とする上記［１］〜［３］のいずれか一つに記載の防汚塗料組成物。
【００１６】
［５］
前記シリルメタクリル系共重合体（Ａ）の含有量（ＷA）と前記トリメチルイソブテニルシクロヘキセンカルボン酸（Ｂ）の含有量（ＷB）との比（ＷA／ＷB）が重量基準で９９／１〜４０／６０であることを特徴とする上記［１］〜［４］のいずれか一つに記載の防汚塗料組成物。
【００１７】
［６］
さらにロジン類および／またはモノカルボン酸化合物（ただし、トリメチルイソブテニルシクロヘキセンカルボン酸を除く。）（Ｃ）を含有することを特徴とする上記［１］〜［５］のいずれか一つに記載の防汚塗料組成物。
【００１８】
［７］
さらに、無機銅化合物（Ｄ）、有機防汚剤（Ｅ）、着色顔料（Ｆ）、体質顔料（Ｇ）、顔料分散剤（Ｈ）、可塑剤（Ｉ）、タレ止め剤（Ｊ）、沈降防止剤（Ｋ）、脱水剤（Ｌ）、および溶剤（Ｍ）からなる群から選択される少なくとも１種の成分を含有することを特徴とする上記［１］〜［６］のいずれか一つに記載の防汚塗料組成物。
【００１９】
［８］
上記［１］〜［７］のいずれか一つに記載の防汚塗料組成物から形成されることを特徴とする防汚塗膜。
【００２０】
［９］
基材と、該基材の表面に設けられた上記［８］に記載の防汚塗膜とを有することを特徴とする防汚基材。
【００２１】
［１０］
海水または真水と接触することを特徴とする上記［９］に記載の防汚基材。
【００２２】
［１１］
前記基材が、水中構造物、船舶外板または漁具であることを特徴とする上記［９］または［１０］に記載の防汚基材。
【００２３】
［１２］
基材の表面に、上記［１］〜［７］のいずれか一項に記載の防汚塗料組成物を塗布するかもしくは含浸させる工程と、該工程により前記基材に塗布された、もしくは含浸された前記防汚塗料を硬化させる工程とを備えるか、または前記防汚塗料組成物から塗膜を形成し、この塗膜を硬化させて防汚塗膜を形成する工程と、前記防汚塗膜を基材に貼付する工程とを備えることを特徴とする防汚基材の製造方法。
【発明の効果】
【００２４】
本発明に係る防汚塗膜は、長期防汚性（特に、静置防汚性）、長期耐水性（水中、特に海水中に長期的に浸漬された場合における塗膜の付着性、耐クラック性および耐磨耗性）および長期耐曝露性に優れている。また、本発明に係る防汚塗料組成物により、このような効果を発揮する防汚塗膜を形成することができる。さらに、本発明に係る防汚基材の製造方法によれば、このような効果を発揮する防汚基材を製造することができる。
【発明を実施するための形態】
【００２５】
以下、本発明に係る防汚塗料組成物、防汚塗膜、防汚基材、および防汚基材の製造方法について詳細に説明する。
［防汚塗料組成物］
本発明の防汚塗料組成物（防汚塗料）は、特定のシリルメタクリル系共重合体（Ａ）とトリメチルイソブテニルシクロヘキセンカルボン酸（Ｂ）を含有しており、目的に応じてさらに任意成分を含んでいてもよい。
【００２６】
１．シリルメタクリル系共重合体（Ａ）
シリルメタクリル系共重合体（Ａ）は、トリイソプロピルシリルメタクリレート（i）（以下「モノマー（i）」ともいう。）から誘導される構造単位（「構成単位」、「繰り返し単位」などともいう。）（１）と、２−メトキシエチル（メタ）アクリレート（ii）（以下「モノマー（ii）」ともいう。）から誘導される構造単位（２）と、重合性二重結合を有する他のモノマー（ただし、トリイソプロピルシリルメタクリレート（i）および２−メトキシエチル（メタ）アクリレート（ii）を除く。）（iii）（以下「モノマー（iii）」ともいう。）から誘導される構造単位（３）とを有するシリルメタクリル系共重合体（Ａ）である。なお“Ｘから誘導される構造単位”とは、ＸをＡ1Ａ2Ｃ＝ＣＡ3Ａ4（Ｃ＝Ｃは、重合性炭素−炭素二重結合である。）と表すならば、たとえば下式で表される構造単位である。
【００２７】
【化１】
2016216651.tif 000002
【００２８】
モノマー（ii）は、長期に亘りより安定した消耗性を有する防汚塗膜を製造する観点からは、好ましくは２−メトキシエチルメタクリレートを５０重量％以上含む、２−メトキシエチルメタクリレートと２−メトキシエチルアクリレートとの混合物であり、より好ましくはメトキシエチルメタクリレートである。
【００２９】
重合性二重結合を有する他のモノマー（ただし、トリイソプロピルシリルメタクリレート（i）および２−メトキシエチル（メタ）アクリレート（ii）を除く。）（iii）は、トリイソプロピルシリルメタクリレート（i）および２−メトキシエチル（メタ）アクリレート（ii）と共重合する。前記重合性二重結合を有する基としては、たとえば、ビニル基およびや（メタ）アクリロイル基が挙げられる。
【００３０】
モノマー（iii）としては、重合性二重結合を有するエステル類、および重合性二重結合を有するカルボン酸類が好ましい。モノマー（iii）がこれらの化合物であると、モノマー（iii）は、トリイソプロピルシリルメタクリレート（i）および２−メトキシエチル（メタ）アクリレート（ii）との良好な相溶性を有し、かつトリイソプロピルシリルメタクリレート（i）および２−メトキシエチル（メタ）アクリレート（ii）に対して同程度の反応性を有するために、モノマー（i）、（ii）および（iii）に由来する構造単位が均等に（ランダムに）組み込まれ、シリルメタクリル系共重合体（Ａ）を調製できる。
【００３１】
すなわち、各モノマー間の重合反応性が極端に異なり各モノマー同士が共重合し難い場合には、得られる重合体は単独重合体または構造単位の分布が不均一な共重合体であるといった不具合が発生するが、モノマー（iii）が上記の化合物であると、このような不具合を低減し、安定的にシリルメタクリル系共重合体（Ａ）を調製することができる。
【００３２】
モノマー（iii）として用いられる上記エステル類およびカルボン酸類としては、上記トリイソプロピルシリルメタクリレート（i）および２−メトキシエチル（メタ）アクリレート（ii）を除く、（メタ）アクリル酸エステル類、モノカルボン酸類、ジカルボン酸類ならびにこれらのハーフエステル（モノエステル）およびジエステル、ビニルエステル類、金属エステル基含有（メタ）アクリレート、ならびにオルガノシロキサン基含有（メタ）アクリレートが挙げられる。また、エステル類およびカルボン酸類以外のモノマー（iii）としては、スチレン類が挙げられる。
【００３３】
上記モノマー（iii）の具体例としては、たとえば、（メタ）アクリル酸メチルエステル、（メタ）アクリル酸エチルエステル、（メタ）アクリル酸ブチルエステル、（メタ）アクリル酸２−エチルヘキシルエステル、（メタ）アクリル酸ラウリルエステル、（メタ）アクリル酸トリデシルエステル、（メタ）アクリル酸ステアリルエステル、（メタ）アクリル酸アリルエステル、（メタ）アクリル酸シクロヘキシルエステル、（メタ）アクリル酸ベンジルエステル、（メタ）アクリル酸イソボニルエステル、（メタ）アクリル酸メトキシエステル、（メタ）アクリル酸エトキシエステル、（メタ）アクリル酸グリシジルエステル、（メタ）アクリル酸テトラヒドロフルフリルエステル、（メタ）アクリル酸ヒドロキシエチルエステル、（メタ）アクリル酸ヒドロキシプロピルエステル、（メタ）アクリル酸ヒドロキシブチルエステルなどの（メタ）アクリル酸エステル類；
（メタ）アクリル酸などのモノカルボン酸類；
イタコン酸、マレイン酸、コハク酸等のジカルボン酸類ならびにこれらのハーフエステル（モノエステル）およびジエステル；
スチレン、α−メチルスチレンなどのスチレン類；
酢酸ビニル、プロピオン酸ビニルなどのビニルエステル類；
などが挙げられ、これらは１種単独で用いてもよく、２種以上を用いてもよい。
【００３４】
シリルメタクリル系共重合体（Ａ）は、塗装作業性および長期保存安定性の向上の観点から、本発明の防汚塗料組成物中に、好ましくは５〜４０重量％、さらに好ましくは、８〜３０重量％の割合で含まれる。
【００３５】
また、シリルメタクリル系共重合体（Ａ）は、塗装作業性、長期保存安定性、塗膜耐水性（機械的特性）、塗膜加水分解性（消耗性）、塗膜の静置防汚性、塗膜外観等を向上できることから、本発明の防汚塗料組成物の固形分１００重量％中に、好ましくは１０〜６０重量％、さらに好ましくは１２〜５０重量％の割合で含まれる。ここで、防汚塗料組成物の固形分とは、防汚塗料組成物１．５ｇを、恒温槽内で、１気圧、１０８℃の条件下で３時間保持して揮発分を除去して得られた残渣である。
【００３６】
シリルメタクリル系共重合体（Ａ）の重量平均分子量は、好ましくは５，０００〜１００，０００であり、より好ましくは１０，０００〜６０，０００である。重量平均分子量がこのような範囲にあるシリルメタクリル系共重合体（Ａ）を含む防汚塗料組成物から形成された塗膜は、加水分解性が良好であり、静置防汚性が一層向上されているとともに、より優れた長期機械的特性（水に長期的に浸漬された場合における、基材、下塗り塗膜等に対する本発明の防汚塗膜の付着性およびクラック等の外観特性など。）を発揮することができる。
【００３７】
なお、上記重量平均分子量は、ゲルパーミエーションクロマトグラフィー（ＧＰＣ）法によって測定され、標準ポリスチレン検量線を用いて求められる値である。分子量測定のＧＰＣ条件は以下のとおりである。
【００３８】
〈ＧＰＣ条件〉
装置：  「ＨＬＣ−８１２０ＧＰＣ」（東ソー（株）製）
カラム：    「ＳｕｐｅｒＨ２０００＋Ｈ４０００」（東ソー（株）製、６ｍｍ（内径）、各１５ｃｍ（長さ））
溶離液：  テトラヒドロフラン（ＴＨＦ）
その他の条件
流速              ：０．５００ｍｌ／ｍｉｎ.
検出器            ：ＲＩ
カラム恒温槽温度  ：４０℃
標準物質          ：ポリスチレン
サンプル調製法    ：共重合体（Ａ）を含む溶液に少量の塩化カルシウムを加えて脱水した後、メンブレムフィルターで濾過して得られた濾物をＧＰＣ測定サンプルとする。
【００３９】
シリルメタクリル系共重合体（Ａ）において、構造単位（１）の重量と構造単位（２）および構造単位（３）の合計重量（（２）＋（３））との比（（１）／[（２）＋（３）]）（以下「重量比（Ｉ）」ともいう。）は、好ましくは３０／７０〜７０／３０であり、さらに好ましくは４０／６０〜６５／３５であり、より好ましくは４５／５５〜６５／３５である。
【００４０】
重量比（Ｉ）の値が上記の範囲にあると、良好な塗膜加水分解性（消耗性）、静置防汚性、塗膜耐水性（機械的特性）を有する防汚塗料組成物を得ることができる。
構造単位（２）の重量と構造単位（１）および構造単位（３）の合計重量（（１）＋（３））との比（（２）／[（１）＋（３）]）（以下「重量比（II）」ともいう。）は、好ましくは５／９５〜４０／６０、さらに好ましくは５／９５〜３０／７０、より好ましくは７／９３〜２９／７１、特に好ましくは１０／９０〜２８／７２である。
【００４１】
重量比（II）の値が上記の範囲にあると、防汚塗料組成物から形成された防汚塗膜は、水、特に海水に浸漬した場合に、十分な塗膜消耗性（更新性）を発揮できるために、良好な静置防汚性などの長期防汚性を示し、長期間に亘ってクラックの発生を少なくすることができる。
【００４２】
シリルメタクリル系共重合体（Ａ）は、トリイソプロピルシリルメタクリレート（i）と２−メトキシエチル（メタ）アクリレート（ii）と重合性二重結合を有する他のモノマー（iii）とを公知の重合方法によって共重合させて調製できる。重合方法としては、溶液重合、塊状重合、セミバッチ重合、懸濁重合、配位重合、リビング重合または乳化重合におけるラジカルまたはイオン重合等が挙げられる。中でも、シリルメタクリル系共重合体（Ａ）の生産性および製造作業性を向上させ、低い粘度を有する共重合体（Ａ）を調製できることを考慮すると、トルエン、キシレン、メチルイソブチルケトン、酢酸ｎ−ブチル等の汎用されている有機溶剤を用いて、前記モノマー（i）〜（iii）を溶液重合することが好ましい。
【００４３】
共重合体（Ａ）の粘度が低い場合には、防汚塗料組成物の粘度を低下させるために添加される溶剤の量を低減することができ、以って防汚塗料組成物のＶＯＣ（Volatile Organic Compounds：揮発性有機化合物）量を低減することができる。また、防汚塗料組成物の粘度を低減できることに起因して、塗料組成物の塗装作業性、防汚塗膜の外観性（レベリング性）等も向上させることができる。
【００４４】
ラジカル重合に用いられる触媒としては、公知のものを広く使用でき、例えば、特開２００１−１５１８３０号公報［００９９］欄等に記載されているような、２，２´−アゾビス（２−メチルブチロニトリル）（ＡＭＢＮ）、２，２'−アゾビス（２，４−ジメチルバレロニトリル）、２，２'−アゾビス−イソブチロニトリルなどのアゾ化合物や、ベンゾイルパーオキサイド、ｔ−ブチルパーオキシ−２−エチルヘキサノエート、ｔ−ブチルパーオキシベンゾエート、ｔ−ブチルパーオキシオクトエートなどの過酸化物が挙げられる。
【００４５】
共重合体（Ａ）に含まれる構造単位（１）〜（３）の各含有量（重量）の比率は、それぞれ、重合反応に供されるモノマー（i）〜（iii）の仕込み量（重量）の比率と一致する傾向にある。したがって、重合反応に供されるモノマーの仕込み重量比に基づいて、前記「重量比（Ｉ）」および「前記重量比（II）」を所望の値に調整することができる。
【００４６】
２．トリメチルイソブテニルシクロヘキセンカルボン酸（Ｂ）
本発明の防汚塗料組成物は、該塗膜が長期間日光に曝された場合にクラックを生じさせないという観点、および該組成物が防汚剤を含む場合であれば該組成物から形成された防汚塗膜からの防汚剤の溶出を促進し、特に該塗膜の静置防汚性を向上させるという観点から、トリメチルイソブテニルシクロヘキセンカルボン酸を必須成分として含有する。
【００４７】
トリメチルイソブテニルシクロヘキセンカルボン酸（Ｂ）としては、たとえば２，６−ジメチルオクタ−２，４，６−トリエンとメタクリル酸との反応生成物が挙げられ、これは１，２，３−トリメチル−５−（２−メチルプロパ−１−エン−１−イル）シクロヘキサ−３−エン−１−カルボン酸及び１，４，５−トリメチル−２−（２−メチルプロパ−１−エン−１−イル）シクロヘキサ−３−エン−１−カルボン酸を主成分（８５％以上）としている。
【００４８】
また、本発明の防汚塗料組成物において、共重合体（Ａ）の含有量（ＷA）とトリメチルイソブテニルシクロヘキセンカルボン酸の含有量（ＷB）との比（ＷA／ＷB）は、重量基準で好ましくは９９／１〜４０／６０、より好ましくは９５／５〜５０／５０、さらに好ましくは９０／１０〜５５／４５である。上記重量比がこの範囲にあると、防汚塗料組成物から形成された防汚塗膜における研掃性（塗膜消耗性）を高める効果があり、防汚性（特に、静置防汚性）、該塗膜が長期間日光に曝された際の耐クラック性を向上させることができる。
【００４９】
３．ロジン類および／またはモノカルボン酸化合物（Ｃ）
本発明の防汚塗料組成物は、防汚塗料組成物から形成される防汚塗膜の防汚性を更に向上させるために、ロジン類および／またはモノカルボン酸化合物（ただし、トリメチルイソブテニルシクロヘキセンカルボン酸を除く。）（Ｃ）を含有していてもよい。ロジン類としては、ガムロジン、ウッドロジン、トール油ロジン等のロジン、水添ロジン、不均化ロジン等のロジン誘導体などが挙げられ、モノカルボン酸化合物としては、脂肪族または脂環式のモノカルボン酸、およびにこれらの金属塩などが挙げられる、モノカルボン酸化合物の具体例としては、ナフテン酸、バーサチック酸、ステアリン酸、サリチル酸およびこれらの塩などが挙げられる。
【００５０】
本発明の防汚塗料組成物において、ロジンおよび／またはモノカルボン酸化合物（Ｃ）の含有量は、塗膜消耗性、防汚性、更に塗膜物性の観点から、トリメチルイソブテニルシクロヘキセンカルボン酸（Ｂ）１００重量部に対して、好ましくは１から２００重量部、さらに好ましくは３から１５０重量部、より好ましくは５から１００重量部である。
【００５１】
４．無機銅化合物（Ｄ）
本発明の防汚塗料組成物は、防汚塗料組成物から形成される防汚塗膜の防汚性を更に向上させるために、無機銅化合物（Ｄ）をさらに含有していてもよい。銅化合物としては、たとえば、亜酸化銅、チオシアン酸銅、キュプロニッケル等が挙げられる。
【００５２】
また、本発明の防汚塗料組成物において、無機銅化合物（Ｄ）の含有量は、防汚塗膜の長期防汚性の向上という観点からは、共重合体（Ａ）１００重量部に対して、好ましくは１０〜８００重量部さらに好ましくは１００〜７５０重量部である。また、無機銅化合物（Ｄ）の含有量は、防汚塗料組成物１００重量％に対して、通常０．１〜７０重量％好ましくは０．１〜６０重量％程度である。さらに、無機銅化合物（Ｄ）は、その総重量に基づいて２％以上の金属銅を不純物として含まない銅化合物であることが好ましい。
【００５３】
５．有機防汚剤（Ｅ）
本発明の防汚塗料組成物は、防汚塗料組成物から形成された防汚塗膜の防汚性を更に向上させるため、特に植物性の海洋生物に対する防汚効果を向上させるために、有機防汚剤（Ｅ）をさらに含有していてもよい。有機防汚剤（Ｅ）は、防汚塗膜に防汚性を付与する有機化合物であれば特に限定されない。
【００５４】
有機防汚剤（Ｅ）としては、たとえば、銅ピリチオンやジンクピリチオン等の金属ピリチオン類、４，５−ジクロロ−２−ｎ−オクチルー４−イソチアゾリン−３−オン、４−ブロモ−２−（４−クロロフェニル）−５−（トリフルオロメチル）−１Ｈ−ピロール−３カルボニトリル、ボラン−窒素系塩基付加物（ピリジントリフェニルボラン、４−イソプロピルピリジンジフェニルメチルボラン等）、Ｎ，Ｎ−ジメチル−Ｎ’−（３，４−ジクロロフェニル）尿素、Ｎ−（２，４，６−トリクロロフェニル）マレイミド、２−メチルチオ−４−tert−ブチルアミノ−６−シクロプロピルアミノ−１，３，５−トリアジン、２，４，５，６−テトラクロロイソフタルニトリル、ビスジメチルジチオカルバモイルジンクエチレンビスジチオカーバメート、クロロメチル−ｎ−オクチルジスルフィド、Ｎ，Ｎ’−ジメチル−Ｎ’−フェニル−（Ｎ−フルオロジクロロメチルチオ）スルファミド、テトラアルキルチラウムジスルフィド、ジンクジメチルジチオカーバメート、ジンクエチレンビスジチオカーバメート、２，３−ジクロロ−Ｎ−（２’，６’−ジエチルフェニル）マレイミド、２，３−ジクロロ−Ｎ−（２’−エチル−６’−メチルフェニル）マレイミドなどが挙げられる。
【００５５】
本発明の防汚塗料組成物において、有機防汚剤（Ｅ）の含有量は、防汚塗料組成物から形成された防汚塗膜の長期防汚性、塗膜耐水性維持（機械的特性維持）の向上という観点からは、共重合体（Ａ）１００重量部に対して、好ましくは０．１〜５００重量部、さらに好ましくは０．５〜３００重量部である。また、有機防汚剤（Ｅ）の含有量は、防汚塗料組成物１００重量％に対して、通常０．１〜３０重量％、好ましくは０．１〜２０重量％程度である。
【００５６】
本発明の防汚塗料組成物は、さらに着色顔料(Ｆ)、体質顔料（Ｇ）、顔料分散剤（Ｈ）、可塑剤（Ｉ）、タレ止め剤（Ｊ）、沈降防止剤（Ｋ）、脱水剤（Ｌ）、溶剤（Ｍ）からなる群から選択される少なくとも１種類の添加剤を含有していてもよい。以下、これら（Ｆ）から（Ｍ）について詳細に説明する。
【００５７】
６．着色顔料（Ｆ）
本発明の防汚塗料組成物は、防汚塗料組成物から形成される防汚塗膜の色調を調節したり、任意の色調を付与したりするために、着色顔料（Ｆ）を含んでいてもよい。
【００５８】
着色顔料（Ｆ）としては、公知の有機系または無機系の各種着色顔料が挙げられる。有機系の着色顔料としては、カーボンブラック、ナフトールレッド、フタロシアニンブルー等が挙げられる。また、無機系の着色顔料としては、ベンガラ、バライト粉、チタン白、黄色酸化鉄等が挙げられる。
【００５９】
また、本発明の防汚塗料組成物には、着色顔料（Ｆ）とともに、あるいは着色顔料（Ｆ）のかわりに、染料などの、着色顔料（Ｆ）を除く着色剤が含まれていてもよい。
本発明の防汚塗料組成物において、着色顔料（Ｆ）の含有量は、防汚塗料組成物から形成された防汚塗膜の、着色性、隠蔽性、暴露変色性、防汚性、塗膜耐水性（機械的特性）の向上という観点からは、共重合体（Ａ）１００重量部に対して、好ましくは０．０１〜１００重量部、より好ましくは０．０１〜１０重量部である。
また、着色顔料（ｅ４）の含有量は、防汚塗料組成物１００重量％に対して、通常０．１〜３０重量％、好ましくは０．１〜２０重量％程度である。
【００６０】
７．体質顔料（Ｇ）
体質顔料（Ｇ）は、防汚塗料組成物から形成された防汚塗膜の耐クラック性などの塗膜物性を向上することができる。
【００６１】
体質顔料（Ｇ）としては、たとえば、タルク、シリカ（珪藻土、酸性白土等）、マイカ、クレー、カリ長石、酸化亜鉛、炭酸カルシウム、カオリン、アルミナホワイト、ホワイトカーボン、水酸化アルミニウム、炭酸マグネシウム、炭酸バリウム、硫酸バリウム、硫化亜鉛等が挙げられる。これらの中でも、タルク、シリカ、マイカ、クレー、炭酸カルシウム、カオリン、硫酸バリウム、カリ長石、酸化亜鉛が好ましい。
【００６２】
本発明の防汚塗料組成物において、体質顔料（Ｇ）の含有量は、防汚塗料組成物から形成された防汚塗膜の塗膜耐水性（機械的特性）、防汚性、塗膜加水分解性（消耗性）の向上という観点からは、共重合体（Ａ）１００重量部に対して、好ましくは０．１〜５００重量部、より好ましくは５０〜３００重量部である。また、体質顔料（Ｇ）の含有量は、防汚塗料組成物１００重量％に対して、通常０．１〜５０重量％、好ましくは０．１〜４０重量％程度である。
【００６３】
８．顔料分散剤（Ｈ）
顔料分散剤（Ｈ）としては、公知の有機系または無機系の各種顔料分散剤が挙げられる。顔料分散剤としては、脂肪族アミンまたは有機酸類（たとえば、「デュオミンＴＤＯ」（ＬＩＯＮ（株）製）、「Ｄｉｓｐｅｒｂｙｋ１０１」（ＢＹＫ（株）製））が挙げられる。
【００６４】
本発明の防汚塗料組成物において、顔料分散剤（Ｈ）の含有量は、防汚塗料組成物の塗料粘度を低減する効果や防汚塗膜の色分かれ防止効果の向上という観点からは、共重合体（Ａ）１００重量部に対して、好ましくは０．０１〜１００重量部、より好ましくは０．０１〜５０重量部である。また、顔料分散剤（Ｈ）の含有量は、防汚塗料組成物１００重量％に対して、通常０．１〜１０重量％、好ましくは０．１〜５重量％程度である。
【００６５】
９．可塑剤（Ｉ）
本発明の防汚塗料組成物は、得られる防汚塗膜の耐クラック性を向上させるために、可塑剤（Ｉ）を含むことが好ましい。可塑剤（Ｉ）としては、塩化パラフィン（塩素化パラフィン）、石油樹脂類、ケトン樹脂、ＴＣＰ（トリクレジルフォスフェート）、ポリビニルエチルエーテル、ジアルキルフタレート等が挙げられる。防汚塗料組成物から形成された防汚塗膜の塗膜耐水性（機械的特性）、塗膜加水分解性（消耗性）の向上という観点からは、可塑剤（Ｉ）としては、これらの中でも、塩化パラフィン（塩素化パラフィン）、石油樹脂類およびケトン樹脂が好ましい。可塑剤（Ｉ）は、１種単独で使用されてもよいし、２種類以上組み合わせて使用されてもよい。
【００６６】
塩化パラフィンの具体例としては、「トヨパラックス１５０」や「トヨパラックスＡ−７０」（何れも東ソー（株）製）等が挙げられる。
また、石油樹脂類としては、Ｃ５系、Ｃ９系、スチレン系、ジクロロペンタジエン系、およびこれらの水素添加物などが挙げられる。石油樹脂類の具体例としては、「クイントン１５００」や「クイントン１７００」（何れも日本ゼオン（株）製）などが挙げられる。
【００６７】
本発明の防汚塗料組成物において、可塑剤（Ｉ）の含有量は、防汚塗料組成物から形成された防汚塗膜の塗膜加水分解性（消耗性）、防汚性および塗膜耐水性（機械的特性）の向上という観点からは、共重合体（Ａ）１００重量部に対して、好ましくは０．１〜３００重量部、より好ましくは０．１〜２００重量部、さらに好ましくは０．１〜１５０重量部である。
また、可塑剤（Ｉ）の含有量は、防汚塗料組成物１００重量％に対して、通常０．１〜３０重量％、好ましくは０．１〜２０重量％程度である。
【００６８】
１０．タレ止め剤（Ｊ）
本発明の防汚塗料組成物は、防汚塗料組成物を用いて基材を塗装する際に、該塗料組成物によるタレの発生を低減できるという観点から、タレ止め剤（Ｊ）（流れ止め剤ともいう）を含んでいてもよい。
【００６９】
タレ止め剤（Ｊ）としては、アマイドワックス、水添ヒマシ油ワックスや、これらの混合物、合成微粉シリカ（アエロジル（登録商標）等）等が挙げられ、中でも、アマイドワックスまたは合成微粉シリカであることが好ましい。タレ止め剤（Ｊ）としてアマイドワックスまたは合成微粉シリカを用いると、防汚塗料組成物の貯蔵安定性を向上させることや、防汚塗膜を形成した後、該防汚塗膜上に同種塗料組成物（防汚塗料組成物）または異種塗料組成物からなる塗膜（上塗塗膜）を形成した場合、該防汚塗膜と上塗塗膜との間の密着性（層間密着性、塗り重ね性）の低下を防ぐことが可能になる。
【００７０】
なお、タレ止め剤（Ｊ）の市販品としては、「ディスパロンＡ６３０−２０Ｘ」（楠本化成（株）製）や「ＡＳＡＴ−２５０Ｆ」（伊藤精油（株）製）が挙げられる。
本発明の防汚塗料組成物において、タレ止め剤（Ｊ）の含有量は、共重合体（Ａ）１００重量部に対して、好ましくは０．１〜１００重量部、より好ましくは０．１〜５０重量部である。また、タレ止め剤（Ｊ）の含有量は、防汚塗料組成物１００重量％に対して、通常０．１〜２０重量％、好ましくは、０．１〜１０重量％程度である。タレ止め剤（Ｊ）の含有量をこのような範囲に設定すると、防汚塗料組成物の貯蔵安定性を向上させること、および防汚塗膜を形成した後、該防汚塗膜上に同種塗料組成物（防汚塗料組成物）または異種塗料組成物からなる塗膜（上塗塗膜）を形成した場合に、該防汚塗膜と上塗塗膜との間の密着性（層間密着性、塗り重ね性）の低下を防ぐことが可能になる。
【００７１】
１１．沈降防止剤（Ｋ）
本発明の防汚塗料組成物は、貯蔵中の塗料組成物において沈殿物の発生を防止でき、攪拌性も向上できるという観点から、沈降防止剤（Ｋ）を含んでいてもよい。
【００７２】
沈降防止剤（Ｋ）としては、Ａｌ、ＣａまたはＺｎのステアート、ポリエチレンワックス、酸化ポリエチレンワックス等が挙げられ、中でも、酸化ポリエチレンワックスが好ましい。酸化ポリエチレンワックスの市販品としては、「ディスパロン４２００−２０Ｘ」（楠本化成（株）製）が挙げられる。
【００７３】
本発明の防汚塗料組成物において、沈降防止剤（Ｋ）の含有量は、共重合体（Ａ）１００重量部に対して、好ましくは０．１〜１００重量部、より好ましくは０．１〜５０重量部である。また、沈降防止剤（Ｋ）の含有量は、防汚塗料組成物１００重量％に対して、通常０．１〜２０重量％、好ましくは０．１〜１０重量％程度である。沈降防止剤（Ｋ）の含有量をこのような範囲に設定すると、防汚塗料組成物の貯蔵安定性を向上させること、および防汚塗膜を形成した後、該防汚塗膜上に同種塗料組成物（防汚塗料組成物）または異種塗料組成物からなる塗膜（上塗塗膜）を形成した場合に、該防汚塗膜と上塗塗膜との間の密着性（層間密着性、塗り重ね性）の低下を防ぐことが可能になる。
【００７４】
１２．脱水剤（Ｌ）
本発明の防汚塗料組成物は、貯蔵安定性が良好な共重合体（Ａ）を含有しているために優れた貯蔵安定性を有するが、必要に応じて脱水剤（Ｌ）を添加することにより更に優れた長期貯蔵安定性を得ることが可能となる。脱水剤（Ｌ）としては、無機系脱水剤および有機系脱水剤が挙げられる。
【００７５】
無機系脱水剤としては、合成ゼオライト、無水石膏および半水石膏が好ましい。有機系脱水剤としては、テトラメトキシシラン、テトラエトキシシラン、テトラブトキシシラン、テトラフェノキシシラン、メチルトリエトキシシラン、ジメチルジエトキシシランおよびトリメチルエトキシシラン等のアルコキシシラン類、ならびにその縮合物であるポリアルコキシシラン類、ならびにオルト蟻酸メチルおよびオルト蟻酸エチル等のオルト蟻酸アルキルエステル類が好ましい。
脱水剤（Ｌ）は、好ましくは共重合体（Ａ）１００重量部に対して０．１〜５０重量部含まれる。
【００７６】
１３．溶剤（Ｍ）
本発明の防汚塗料組成物は、共重合体（Ａ）などの分散性を向上させたり、該組成物の粘度を調整したりするために、必要に応じて、水または有機溶剤等の溶剤（Ｍ）を含んでいてもよい。溶剤（Ｍ）は、共重合体（Ａ）を調製する際に使用した溶剤であってもよく、共重合体（Ａ）と必要に応じてその他の成分とを混合する際に、別途添加された溶剤であってもよい。
【００７７】
有機溶剤としては、キシレン、トルエン、エチルベンゼン等の芳香族系有機溶剤；メチルエチルケトン、メチルイソブチルケトン、シクロヘキサノン等のケトン類；エタノール、イソプロピルアルコール、ｎ−ブタノール、イソブタノール等の脂肪族（炭素数１〜１０、好ましくは２〜５程度）の１価アルコール類；酢酸エチル、酢酸ブチル等のエステル系溶剤；等が挙げられる。
本発明の防汚塗料組成物の溶剤（Ｍ）の含有量は、防汚塗料組成物１００重量％とした場合、通常、２０〜８０重量％、好ましくは３０〜７０重量％である。
【００７８】
（防汚塗料組成物の製造方法）
本発明の防汚塗料組成物は、公知の方法を適宜利用して製造することができる。たとえば、共重合体（Ａ）およびトリメチルイソブテニルシクロヘキセンカルボン酸（Ｂ）と、必要に応じて他の成分とを、一度にあるいは任意の順序で攪拌容器に添加し、公知の攪拌および混合手段で混合して製造することができる。
【００７９】
なお、各成分を混合した後、最後に、タレ止め剤（Ｊ）（アマイドワックス（たとえば、ディスパロンＡ６３０−２０Ｘ等））を添加し、（たとえば、混合物を１０〜２０分間程度撹拌することにより）分散させて、防汚塗料組成物を調製することが好ましい。得られた防汚塗料組成物を基材に塗布した際に、タレの発生を低減できるためである。
【００８０】
攪拌および混合手段としては、ハイスピードディスパー、サンドグラインドミル、バスケットミル、ボールミル、三本ロール、ロスミキサー、プラネタリーミキサー、万能品川攪拌機などが挙げられる。
【００８１】
［防汚塗膜および防汚基材］
本発明の防汚塗膜は、本発明の防汚塗料組成物の固形分からなる。本発明の防汚塗膜は、本発明の防汚塗料組成物から形成され、たとえば防汚塗料組成物が溶剤（Ｍ）を含む場合であれば、基材上に塗布された本発明の防汚塗料組成物を、たとえば自然乾燥またはヒーター等の乾燥手段を用いて硬化させて（すなわち、前記溶剤（Ｍ）を除去して）、形成することができる。
【００８２】
また、本発明の防汚基材は、基材と、該基材の表面に形成された本発明の防汚塗膜とからなり、本発明の防汚塗料組成物を、基材（目的物、被塗装物）に、たとえばエアスプレー、エアレススプレー、刷毛、ローラー等の塗装手段を用いて塗布するか、または含浸させて、基材に塗布されたまたは含浸された塗料組成物を、たとえば自然乾燥（室温程度の温度）または、ヒーター等の乾燥手段を用いて乾燥、硬化させて、基材上に防汚塗膜を形成することにより製造できる。
【００８３】
あるいは、本発明の防汚基材は、本発明の防汚塗料組成物から仮の基材の表面に防汚塗膜を形成し、この防汚塗膜を仮の基材から剥がして防汚すべき基材に貼付することによっても製造できる。この際、接着剤層を介して基材上に防汚塗膜を貼付してもよい。
【００８４】
上記基材としては、特に限定されないが、好ましくは、海水または真水に接触する基材であり、具体的には、各種発電所（火力、原子力）の給排水口や、湾岸道路、海底トンネル、港湾設備または運河もしくは水路等の各種海洋または河川土木工事において使用される汚泥拡散防止膜等の水中構造物、船舶外板（特に船舶の喫水部から船底部分）、漁業資材（ロープ、魚網等の漁具、浮き子またはブイなど）が挙げられる。
【００８５】
それら基材の材質としては、特に船舶外板では、鋼、アルミニウム、木材、ＦＲＰなどが挙げられ、魚網等では、天然または合成繊維が挙げられ、また、浮き子、ブイ等では、合成樹脂製のものが挙げられ、水中にあって防汚性等が求められる基材である限り、その材質は、特に限定されない。
【００８６】
これらの基材の表面に、特に基材が船底等の場合には、通常、鋼製基材の表面に防錆塗料等のプライマーを下塗りした後のプライマー処理基材の表面に、上記のような方法で、１回または複数回、本発明の防汚塗料組成物（防汚塗料）を塗布し、塗布または含浸（特に、基材が魚網等の場合）させた防汚塗料組成物を硬化させて防汚塗膜を形成すると、アオサ、フジツボ、アオノリ、セルプラ、カキ、フサコケムシ等の水棲生物の付着を長期間に亘って防止する特性（防汚性、特に静置防汚性）に優れ、特に防汚塗膜に防汚成分（例：前記無機銅化合物（Ｄ）、前記有機防汚剤（Ｅ））が含まれる場合、長期に亘って防汚成分を徐放することができる。
【００８７】
また、基材が船舶外板（特にその船底）、水中構造物等の場合には（通常、基材表面は、プライマー処理されている場合や、各種バインダー塗料から形成された層を有する場合もある。）、その基材表面に、防汚塗料組成物を複数回塗布（厚塗り：乾燥膜厚１００〜６００μｍ程度）し、得られる防汚基材は、優れた防汚性とともに、適度な可撓性および優れた耐クラック性をバランスよく発揮する。
【００８８】
上記防汚基材を製造するに当たって、基材が劣化防汚塗膜付き鋼板や魚網等の場合には、その表面に本発明の防汚塗料組成物を直接塗布してもあるいは含浸させても（魚網等の場合）よく、また、基材が鋼板生地の場合には、基材表面に防錆剤やプライマーなどの下地材を予め塗布して下地層を形成した後に、該下地層の表面に本発明の防汚塗料組成物を塗布してもよい。また、本発明の防汚塗膜または従来の防汚塗膜が形成された基材の表面に、補修を目的として、本発明の防汚塗膜をさらに形成してもよい。
【００８９】
なお、１回の塗布操作で形成される本発明の防汚塗膜の厚さは、特に限定されないが、基材が船舶や水中構造物である場合、たとえば、３０〜２５０μｍ程度である。
本発明の防汚塗膜を有する水中構造物は、長期間に亘って水棲生物の付着を防止できることに起因して、水中構造物の機能を長期間維持できる。また、本発明の防汚塗膜を有する魚網は、環境汚染のおそれが少ない上に、水棲生物の付着を防止できることに起因して網目の閉塞を防止できる。
【実施例】
【００９０】
以下、実施例に基づき、本発明について更に具体的に説明するが、本発明は、これらの実施例により何ら限定されるものではない。
［評価方法］
後述する共重合体、塗料組成物、塗膜等の評価は以下のように行った。
【００９１】
（１）重合体溶液中の固形分の含有率
重合体溶液１．５ｇ（Ｘ1（ｇ））を、恒温槽内で、１気圧、１０８℃の条件下で３時間保持して揮発分を除去して固形分（不揮発分）を得た。次いで、残った固形分（不揮発分）の量（Ｘ2（ｇ））を測定し、下記式に基づいて、重合体溶液に含まれる固形分の含有率（％）を算出した。
固形分の含有率（％）＝Ｘ2／Ｘ1×１００
【００９２】
（２）共重合体の平均分子量
共重合体の重量平均分子量（Ｍｗ）を下記条件でＧＰＣ（ゲルパーミエーションクロマトグラフィー）を用いて測定した。
ＧＰＣ条件
装置              ：「ＨＬＣ−８１２０ＧＰＣ」（東ソー（株）製）
カラム            ：「ＳｕｐｅｒＨ２０００＋Ｈ４０００」（東ソー（株）製、６ｍｍ（内径）、各１５ｃｍ（長さ））
溶離液            ：テトラヒドロフラン（ＴＨＦ）
流速              ：０．５００ｍｌ／ｍｉｎ
検出器            ：ＲＩ
カラム恒温槽温度  ：４０℃
標準物質          ：ポリスチレン
サンプル調製法    ：各製造例で調製された重合体溶液に少量の塩化カルシウムを加えて脱水した後、メンブレムフィルターで濾過して得られた濾物をＧＰＣ測定サンプルとした。
【００９３】
（３）重合体溶液の粘度
Ｅ型粘度計（東機産業（株）製）を用いて液温２５℃の重合体溶液の粘度（単位：ｍＰａ・ｓ）を測定した。
【００９４】
（４）塗膜促進劣化試験（塗膜外観および付着性の評価）
サンドブラスト板（１５０ｍｍ×７０ｍｍ×１．６ｍｍ）上に、アプリケーターを用いて、エポキシ系塗料（エポキシＡＣ塗料、商品名「バンノー５００」、中国塗料（株）製）を乾燥膜厚で１５０μｍになるように塗布し、硬化させて硬化塗膜を形成させ、次いで、該硬化塗膜上に、アプリケーターを用いて、ビニルバインダー塗料（商品名「シルバックスＳＱ−Ｋ」、中国塗料（株）製）を乾燥膜厚で４０μｍになるように塗布して試験板を作製した。
【００９５】
次いで、試験板上に（ビニルバインダー塗料から形成された乾燥塗膜表面に）、上記実施例および比較例の各塗料組成物を、アプリケーターを用いて、乾燥膜厚で１５０μｍとなるように塗布して、２３℃で１日間乾燥させて防汚塗膜を形成し、さらに、該防汚塗膜表面に、前記塗料組成物を乾燥膜厚で１５０μｍとなるように塗布して、２３℃で７日間乾燥させて防汚塗膜を形成して、防汚塗膜付試験板を作製した。
この防汚塗膜付試験板を５０℃の人工海水に浸漬し、浸漬開始から１月毎に、下記評価基準に基づいて塗膜外観および付着性を調査した。
【００９６】
外観評価
防汚塗膜付試験板の防汚塗膜面を目視で割れの度合いを観察し、ＪＩＳ  Ｋ５６００−８−４に準拠して、下表に示すように割れの量の等級付けを行った。
【００９７】
【表１】
2016216651.tif 000003
【００９８】
付着性評価
ＮＴカッターを使用し、防汚塗膜付試験板の防汚塗膜表面に、４ｍｍ間隔で縦横に各４本の切れ目を入れ９個の升目を作製し、その升目が作製された塗膜表面にセロテープ（登録商標）を圧着させた後、セロテープをすばやく剥離し、升目を観察した。次いで、９個の升目の面積を１００％とした場合における、剥離操作後の升目において残存している塗膜の面積（以下「塗膜の残存面積」ともいう。）（％）を算出し、下記評価基準に基づいて付着性を評価した。
［付着性の評価基準］
０：塗膜の残存面積が９５％以上である。
１：塗膜の残存面積が７５〜９５％未満である。
２：塗膜の残存面積が５０〜７５％未満である。
３：塗膜の残存面積が５０％未満である。
【００９９】
（５）耐暴露試験（塗膜外観の評価）
サンドブラスト板（１５０ｍｍ×７０ｍｍ×１．６ｍｍ）上に、アプリケーターを用いて、エポキシ系塗料（エポキシＡＣ塗料、商品名「バンノー５００」、中国塗料（株）製）を乾燥膜厚で１５０μｍになるように塗布し、硬化させて硬化塗膜を形成させ、次いで、該硬化塗膜上に、アプリケーターを用いて、ビニルバインダー塗料（商品名「シルバックスＳＱ−Ｋ」、中国塗料（株）製）を乾燥膜厚で４０μｍになるように塗布し、室温で１日間乾燥させ試験板を作製した。
【０１００】
次いで翌日、その試験板上に（ビニルバインダー塗料から形成された硬化塗膜表面に）、上記実施例および比較例の各塗料組成物を、アプリケーターを用いて、乾燥膜厚で１５０μｍとなるように塗布して、２３℃で１日間乾燥させて防汚塗膜を形成し、さらに、該防汚塗膜表面に、前記塗料組成物を乾燥膜厚で１５０μｍとなるように塗布して、２３℃で７日間乾燥させて防汚塗膜を形成して、防汚塗膜付試験板を作製した。
【０１０１】
この防汚塗膜付試験板を、広島県大竹市の中国塗料（株）の敷地内に設置した屋外曝露台に、防汚塗膜側を上に向け、南向けに地面に対して４５°の角度で傾けて設置して暴露し、曝露開始から１、３、６か月後の塗膜の状態を観察した。
【０１０２】
（６）静置防汚性試験
サンドブラスト板（３００ｍｍ×１００ｍｍ×３．２ｍｍ）上に、アプリケーターを用いて、エポキシ系塗料（エポキシＡＣ塗料、商品名「バンノー５００」、中国塗料（株）製）を乾燥膜厚で１５０μｍになるように塗布し、硬化させて硬化塗膜を形成させ、次いで、該硬化塗膜上に、ビニルバインダー塗料（商品名「シルバックスＳＱ−Ｋ」、中国塗料（株）製）を乾燥膜厚で４０μｍになるように塗布し、室内で１日間乾燥させて試験板を作製した。
【０１０３】
次いで翌日、試験板上に（ビニルバインダー塗料から形成された硬化塗膜表面に）、上記実施例および比較例の各塗料組成物を、アプリケーターを用いて、乾燥膜厚で１５０μｍとなるように塗布して、２３℃で１日間乾燥させて防汚塗膜を形成し、さらに、該防汚塗膜表面に、前記塗料組成物を乾燥膜厚で１５０μｍとなるように塗布して、２３℃で７日間乾燥させて防汚塗膜を形成して、防汚塗膜付試験板を作製した。
【０１０４】
この防汚塗膜付試験板を、長崎県長崎湾内に静置浸漬し、浸漬開始から１月毎に、試験板の防汚塗膜の全面積を１００％とした場合における、防汚塗膜上の水棲生物が付着している部分の面積（以下「付着面積」ともいう。）（％）を測定し、下記評価基準に基づいて静置防汚性を評価した。
［評価基準］
０：付着面積が０％である。
０．５：付着面積が０〜１０％未満である。
１：付着面積が１０〜２０％未満である。
２：付着面積が２０〜３０％未満である。
３：付着面積が３０〜４０％未満である。
４：付着面積が４０〜５０％未満である。
５：付着面積が５０〜１００％である。
【０１０５】
（７）塗膜消耗度試験
実施例および比較例で得られた各塗料組成物を、硬質塩化ビニル板（５０ｍｍ×５０ｍｍ×１．５ｍｍ）に乾燥膜厚１５０μｍになるようにアプリケーターで塗布し乾燥させて試験板を作製した。得られた試験板を、回転ドラムに取り付け、該回転ドラムを海水中に浸漬して、海水温度２５℃の条件下で周速１５ノットで回転させ、浸漬開始から１ヶ月毎に１２ヶ月間消耗膜厚を測定し、月平均塗膜消耗量を求めた。
【０１０６】
［製造例Ａ１］
攪拌機、還流冷却器、温度計、窒素導入管および滴下ロートを備えた反応容器に、キシレン５３重量部を仕込み、窒素雰囲気下で、キシレンを攪拌機で攪拌しながら、常圧下に、反応容器内のキシレンの温度が８５℃になるまで加熱した。反応容器内のキシレンの温度を８５℃に維持しながら、ＴＩＰＳＭＡ（トリイソプロピルシリルメタクリレート）  ６０重量部、ＭＥＭＡ（２−メトキシエチルメタクリレート）  １０重量部およびＭＭＡ（メチルメタクリレート）  ２０重量部、ＢＡ（ブチルアクリレート）  １０重量部およびＡＭＢＮ（２，２´-アゾビス（２−メチルブチロニトリル））  １重量部からなるモノマー混合物を、滴下ロートを用いて２時間かけて反応容器内に添加した。
【０１０７】
次いで、さらに反応容器内にｔ−ブチルパーオキシオクトエート  ０．５重量部を加え、常圧下に、反応容器内の液温を８５℃に保持しながら、攪拌機で反応容器内の液の攪拌を２時間続けた。さらに反応容器内の液温を８５℃から１１０℃に上げて撹拌を１時間行い、次いで反応容器内にキシレン１４重量部を加えて、反応容器内の液温を低下させ、液温が４０℃になった時点で攪拌を止めて、シリルメタクリレート共重合体を含む重合体溶液Ａ１を得た。
重合体溶液Ａ１の各種物性を測定した。結果を表２に示す。
【０１０８】
【表２】
2016216651.tif 000004
【０１０９】
［製造例Ａ２〜Ａ９および製造例Ｂ１〜Ｂ２］
製造例Ａ１において使用されたモノマー混合物のかわりに、表２または３に示される組成を有するモノマー混合物を使用したことを除いては、製造例Ａ１と同様にして、シリル（メタ）アクリレート共重合体を含む重合体溶液を調製し、各種物性を測定した。結果を表２、３に示す。表２、３において、重合体溶液Ａ２〜Ａ９および重合体溶液Ｂ１〜Ｂ２は、それぞれ、製造例Ａ２〜Ａ９および製造例Ｂ１〜Ｂ２において得られた共重合体を含む溶液を表す。また、ＭＥＡおよびＥＡは、それぞれ２−メトキシエチルアクリレートおよびエチルアクリレートを表す。
【０１１０】
【表３】
2016216651.tif 000005
【０１１１】
［実施例１］
＜防汚塗料組成物の調製＞
ポリ容器（容量：１０００ｍｌ）に、溶剤としてのキシレン  １７．８重量部、トリメチルイソブテニルシクロヘキセンカルボン酸（１，２，３−トリメチル−５−（２−メチルプロパ−１−エン−１−イル）シクロヘキサ−３−エン−１−カルボン酸および１，４，５−トリメチル−２−（２−メチルプロパ−１−エン−１−イル）シクロヘキサ−３−エン−１−カルボン酸を主成分（８５％以上）とする、２，６−ジメチルオクタ−２，４，６−トリエンとメタクリル酸との反応生成物（５０％キシレン溶液））  ６．４重量部、および重合体溶液Ａ１  １６重量部を添加して、各成分が均一に分散または溶解するまでペイントシェーカーを用いて混合した。その後、さらにポリ容器に、添加剤（１）（タルクＦＣ−１  ３重量部、酸化亜鉛（亜鉛華３号）  ４重量部、亜酸化銅ＮＣ３０１  ４５重量部、ノバパームレッドＦ５ＲＫ  ０．３重量部、チタン白Ｒ−５Ｎ  ２重量部、カッパーオマジン（銅ピリチオン）  １重量部およびディスパロン４２００−２０Ｘ  ２重量部）を添加して、１時間ペイントシェーカーを用いて攪拌してこれらの成分を分散させた。
【０１１２】
分散後、さらにディスパロンＡ６３０−２０Ｘ  ２．５重量部を添加して、２０分間ペイントシェーカーを用いて攪拌した後、混合物を濾過網（目開き：８０メッシュ）で濾過して、残渣を除いて濾液（塗料組成物Ａ１）を得た。なお、上記各種添加剤の製造元等については、表４に示す。
得られた塗料組成物Ａ１の各種特性を評価した。結果を表７に示す。
【０１１３】
［実施例２〜１９および比較例１〜４］
配合成分の種類および量を表５〜６に示されるように変更したことを除いては実施例１と同様にして、塗料組成物を調製し、各種特性を評価した。結果を表７〜８に示す。
なお、表５〜８で示される塗料組成物Ａ２〜Ａ１９および塗料組成物Ｂ１〜Ｂ４は、それぞれ、実施例２〜１９および比較例１〜４で得られた塗料組成物を表す。
【０１１４】
【表４】
2016216651.tif 000006
【０１１５】
【表５】
2016216651.tif 000007
【０１１６】
【表６】
2016216651.tif 000008
【０１１７】
【表７】
2016216651.tif 000009
【０１１８】
【表８】
2016216651.tif 000010